(57)【要約】  本発明のある態様は、脂肪族ポリアミドと、無機粒子と、を含有する樹脂組成物から形成された人工毛髪用繊維であって、レーザ回折法により測定される前記無機粒子の粒径分布において、体積基準の累積百分率５０％相当粒子径であるＤ５０と体積基準の累積百分率１０％相当粒子径であるＤ１０との比（Ｄ５０／Ｄ１０）が１．８以上３．０以下である。【特許請求の範囲】
【請求項１】
脂肪族ポリアミドと、無機粒子と、を含有する樹脂組成物から形成された人工毛髪用繊維であって、
レーザ回折法により測定される前記無機粒子の粒径分布において、体積基準の累積百分率５０％相当粒子径であるＤ５０と体積基準の累積百分率１０％相当粒子径であるＤ１０との比（Ｄ５０／Ｄ１０）が１．８以上３．０以下である人工毛髪用繊維。
【請求項２】
前記無機粒子のＤ５０が３．０μｍ以上６．０μｍ以下である請求項１に記載の人工毛髪用繊維。
【請求項３】
前記無機粒子のＤ１０が１．５μｍ以上３．０μｍ以下である請求項１または２に記載の人工毛髪用繊維。
【請求項４】
前記樹脂組成物がさらにシランカップリング剤を含む、請求項１乃至３のいずれか１項に記載の人工毛髪用繊維。
【請求項５】
前記シランカップリング剤がエポキシシランまたはアミノシランである請求項４に記載の人工毛髪用繊維。
【請求項６】
前記無機粒子がタルクである請求項１乃至５のいずれか１項に記載の人工毛髪用繊維。
【請求項７】
前記脂肪族ポリアミドがナイロン６、ナイロン６６のいずれか一方または両方である請求項１乃至６のいずれか１項に記載の人工毛髪用繊維。
【請求項８】
請求項１乃至７のいずれか１項に記載の人工毛髪用繊維を用いた頭飾品。
【請求項９】
脂肪族ポリアミドと、無機粒子と、を含み、
レーザ回折法により測定される前記無機粒子の粒径分布において、体積基準の累積百分率５０％相当粒子径であるＤ５０と体積基準の累積百分率１０％相当粒子径であるＤ１０との比（Ｄ５０／Ｄ１０）が１．８以上３．０以下である人工毛髪用樹脂組成物。 
【発明の詳細な説明】
【技術分野】
【０００１】
本発明は、人工毛髪用繊維、頭飾品および人工毛髪用樹脂組成物に関する。
【背景技術】
【０００２】
人工毛髪用繊維を構成する素材として、ポリアミドがある。特許文献１には、ポリアミドを含有する樹脂組成物を繊維化した人工毛髪用繊維が開示されている。
【先行技術文献】
【特許文献】
【０００３】
【特許文献１】特開２０１１−２４６８４３号公報
【発明の概要】
【発明が解決しようとする課題】
【０００４】
ポリアミドを原料とした人工毛髪用繊維は、人毛に似た良好な毛質をある程度有している。近年、人工毛髪の毛質に対して、人毛により近い自然さを再現することが求められており、人工毛髪用繊維の光沢を一層抑えるとともに、毛質を人毛により近づけることが要求されている。【０００５】
そこで、本発明は、光沢が抑制され、毛質が人毛により近づけられた人工毛髪用繊維に関する技術を提供することを目的とする。
【課題を解決するための手段】
【０００６】
本発明によれば、脂肪族ポリアミドと、無機粒子と、を含有する樹脂組成物から形成される人工毛髪用繊維であって、レーザ回折法により測定される前記無機粒子の粒径分布において、体積基準の累積百分率５０％相当粒子径であるＤ５０と体積基準の累積百分率１０％相当粒子径であるＤ１０との比（Ｄ５０／Ｄ１０）が１．８以上３．０以下である人工毛髪用繊維が提供される。【０００７】
また、本発明によれば、上述した人工毛髪用繊維を用いた頭飾品が提供される。【０００８】
また、本発明によれば、脂肪族ポリアミドと、無機粒子と、を含み、レーザ回折法により測定される前記無機粒子の粒径分布において、体積基準の累積百分率５０％相当粒子径であるＤ５０と体積基準の累積百分率１０％相当粒子径であるＤ１０との比（Ｄ５０／Ｄ１０）が１．８以上３．０以下である人工毛髪用樹脂組成物が提供される。
【発明の効果】
【０００９】
本発明によれば、光沢が抑制され、毛質が人毛に近づけられた人工毛髪に関する技術を提供することができる。
【発明を実施するための形態】
【００１０】
以下、本発明の実施形態について、詳細に説明する。
【００１１】
実施形態に係る人工毛髪用繊維は脂肪族ポリアミドと無機粒子とを含む人工毛髪用樹脂組成物で構成される。以下、人工毛髪用繊維および人工毛髪用樹脂組成物の成分について詳細に説明する。
【００１２】
＜脂肪族ポリアミド＞
本実施形態の人工毛髪用繊維および人工毛髪用樹脂組成物を構成する樹脂組成物は、脂肪族ポリアミドを含有する。
脂肪族ポリアミドは、芳香環を有さないポリアミドであり、脂肪族ポリアミドとして、ラクタムの開環重合によって形成されるｎ−ナイロンや、脂肪族ジアミンと脂肪族ジカルボン酸の共縮重合反応で合成されるｎ，ｍ−ナイロンが挙げられる。ラクタムの炭素原子数は、６〜１２が好ましく、６がさらに好ましい。脂肪族ジアミン及び脂肪族ジカルボン酸の炭素原子数は、それぞれ、６〜１２が好ましく、６がさらに好ましい。脂肪族ジアミン及び脂肪族ジカルボン酸は、炭素原子鎖の両末端に官能基（アミノ基又はカルボキシル基）を有するものが好ましいが、官能基は、両末端以外の位置に設けられていてもよい。炭素原子鎖は、直鎖状であることが好ましいが分岐を有していてもよい。脂肪族ポリアミドとしては、例えば、ポリアミド６（ナイロン６）及びポリアミド６６（ナイロン６６）が挙げられる。耐熱性の観点からはポリアミド６６が好ましい
【００１３】
具体的には、ポリアミド６として、東レ株式会社製ＣＭ１００７、ＣＭ１０１７、ＣＭ１０１７ＸＬ３、ＣＭ１０１７Ｋ、ＣＭ１０２６などが挙げられる。ポリアミド６６として、東レ株式会社製ＣＭ３００７、ＣＭ３００１−Ｎ、ＣＭ３００６、ＣＭ３３０１Ｌ、デュポン株式会社製ザイテル１０１、ザイテル４２Ａ、旭化成ケミカルズ株式会社製レオナ１３００Ｓ、１５００、１７００などが挙げられる。
【００１４】
脂肪族ポリアミドの重量平均分子量の下限は、４万以上が好ましく、５万以上がより好ましく、６万以上がさらに好ましい。また、脂肪族ポリアミドの重量平均分子量の上限は、１５万以下が好ましく、１４万以下がより好ましく、１３万以下がさらに好ましい。脂肪族ポリアミドの重量平均分子量を上記範囲とすることにより、得られる人工毛髪用繊維の光沢を抑えつつ、触感についても滑らかなものとすることができ、人毛の質感により一層近いものとすることができる。
【００１５】
＜無機粒子＞
本実施形態の人工毛髪用繊維および人工毛髪用樹脂組成物を構成する無機粒子は以下で説明する粒径分布を有する。
【００１６】
具体的には、本実施形態の人工毛髪用繊維および人工毛髪用樹脂組成物を構成する無機粒子は、レーザ回折法でＪＩＳ  Ｒ１６２９に準じて測定される粒径分布において、体積基準の累積百分率５０％相当粒子径であるＤ５０と体積基準の累積百分率１０％相当粒子径であるＤ１０との比（Ｄ５０／Ｄ１０）の下限が１．８以上であり、１．９以上が好ましく、２．０以上がより好ましい。また、上記比（Ｄ５０／Ｄ１０）の上限が３．０以下であり、２．７以下が好ましく、２．４以下がより好ましい。比（Ｄ５０／Ｄ１０）を上記範囲とすることにより、得られる人工毛髪用繊維の光沢を抑制し、人毛により近い質感を得ることができる。
【００１７】
無機粒子のＤ５０の下限は、３．０μｍ以上であり、３．５μｍ以上が好ましく、４．０μｍ以上がさらに好ましい。無機粒子のＤ５０の上限は、６．０μｍ以下であり、５．５μｍ以下がより好ましく、５．０μｍ以下がさらに好ましい。無機粒子のＤ５０の値を上記下限値以上とすることにより、外観が良好になる。一方、無機粒子のＤ5０の値を、上記上限値以下とすることにより、触感を良好にできる。
また無機粒子のＤ5０を上記数値範囲とすることにより、得られる人工毛髪用繊維の光沢と質感のバランスを良好にできる。
【００１８】
無機粒子のＤ１０の下限は、１．５μｍ以上であり、１．７μｍ以上がより好ましく、１．９μｍ以上がさらに好ましい。無機粒子のＤ１０の上限は、３．０μｍ以下であり、２．８μｍ以下がより好ましく、２．６μｍ以下がさらに好ましい。無機粒子のＤ１０の値を上記下限値以上とすることにより、外観が良好になる。一方、無機粒子のＤ１０の値を、上記上限値以下とすることにより、触感を良好にできる。
また無機粒子のＤ１０を上記数値範囲とすることにより、得られる人工毛髪用繊維の光沢と質感のバランスを良好にできる。
【００１９】
なお、比（Ｄ５０／Ｄ１０）、Ｄ５０およびＤ１０を上記範囲に調節する方法としては、たとえば、所定の目開きの篩を用いて無機粒子を分級する方法が挙げられる。
【００２０】
無機粒子としては、タルク、マイカ、ガラスフレーク、合成ハイドロタルサイト、カオリンなどフィラーが挙げられる。この中でも、得られる人工毛髪用繊維の光沢を抑制する観点から、無機粒子としてタルクを使用することが好ましい。また、無機粒子全体に対して、タルクを９０質量％以上含むことが好ましく、９５質量％以上含むことがより好ましく、９８質量％以上含むことがさらに好ましく、１００質量％含むことが特に好ましい。
【００２１】
脂肪族ポリアミド１００質量部に対する無機粒子の含有量の下限は０．５質量部以上が好ましく、１．０質量部以上がより好ましく、１．５質量部以上がさらに好ましい。一方、脂肪族ポリアミド１００質量部に対する無機粒子の含有量の上限は１０質量部以下が好ましく、７質量部以下がより好ましく、５質量部以下がさらに好ましい。無機粒子の含有量を上記範囲とすることにより、人工毛髪用繊維の光沢を抑制し、触感や外観を人毛により近づけることができる。
【００２２】
無機粒子は、後述するシランカップリング剤で表面処理が施されたものであることが好ましい。言い換えると、無機粒子の表面にシランカップリング剤が付着していることが好ましい。これによれば、光沢をより一層抑えることができる。
【００２３】
本実施形態で用いられる樹脂組成物は、必要に応じて添加剤、たとえば、シランカップリング剤、難燃剤、難燃助剤、微粒子、耐熱剤、光安定剤、蛍光剤、酸化防止剤、静電防止剤、顔料、染料、可塑剤、潤滑剤等を含有してもよい。
【００２４】
上記のシランカップリング剤としては、エポキシシラン、イソシアネートシラン、アミノシラン、メルカプトシラン、エポキシシラン、ビニルシラン、およびメタクリルシランなどが挙げられる。これらの中でも、人工毛髪用繊維の光沢を抑制する観点からエポキシシランおよびアミノシランが好ましく用いられる。
【００２５】
エポキシシランとしては、２−（３，４−エポキシシクロヘキシル）エチルトリメトキシシラン、３−グリシドキシプロピルトリメトキシシラン、および３−グリシドキシプロピルメチルジエトキシシランなどが挙げられる。
アミノシランとしては、３−アミノプロピルトリメトキシシラン、３−アミノプロピルトリエトキシシラン、Ｎ−２（アミノエチル）３−アミノプロピルメチルジメトキシシラン、Ｎ−２（アミノエチル）３−アミノプロピルトリメトキシシラン、およびＮ−フェニル−３−アミノプロピルトリメトキシシラン等が挙げられる。
【００２６】
人工毛髪用繊維の光沢度としては、７０未満が好ましく、６８以下がより好ましく、６７以下がさらに好ましい。これにより、毛髪の外観と触感のバランスを良好にできる
【００２７】
（人工毛髪用繊維の製造方法）
実施形態に係る人工毛髪用繊維の製造方法の一例を説明するが、本発明はこれに限定されるものではない。
【００２８】
まず、上述した脂肪族ポリアミドを含有する樹脂組成物と上述した粒度分布を持つ無機粒子を溶融混練する。溶融混練するための装置としては、種々の一般的な混練機を用いることができる。溶融混練としては、たとえば一軸押出機、二軸押出機、ロール、バンバリーミキサー、ニーダーなどが挙げられる。これらのうちでは、二軸押出機が、混練度の調整、操作の簡便性の点から好ましい。本実施形態の人工毛髪用繊維は、ポリアミドの種類により適正な温度条件のもと、通常の溶融紡糸法で溶融紡糸することにより製造することができる。
【００２９】
溶融紡糸の際、単純な円形のみならず、ノズル孔が特殊形状の紡糸ノズルを用い、人工毛髪繊維の断面形状を繭型、Ｙ型、Ｈ型、Ｘ型、花びら型等の異形にすることもできる。
【００３０】
得られた未延伸糸に対して、繊維の引張強度を向上させるために延伸処理を行う。延伸処理は、未延伸糸を一旦ボビンに巻き取ってから溶融紡糸工程とは別の工程にて延伸する２工程法や、ボビンに巻き取ることなく溶融紡糸工程から連続して延伸する直接紡糸延伸法のいずれの方法によってもよい。また、延伸処理は、１度で目的の延伸倍率まで延伸する１段延伸法、または２回以上の延伸によって目的の延伸倍率まで延伸する多段延伸法で行なわれる。熱延伸処理を行う場合における加熱手段としては、加熱ローラ、ヒートプレート、スチームジェット装置、温水槽などを使用することができ、これらを適宜併用することもできる。
【００３１】
本実施形態の人工毛髪用繊維の繊度の下限は１０ｄｔｅｘ以上が好ましく、３０ｄｔｅｘ以上がより好ましく、３５ｄｔｅｘ以上がさらに好ましい。また、本実施形態の人工毛髪用繊維の繊度の上限は、１５０ｄｔｅｘ以下が好ましく、１２０ｄｔｅｘ以下がより好ましい。人工毛髪用繊維の繊度を上記範囲とすることにより、光沢を抑制しつつ、触感をより滑らかなものとすることができる。
【００３２】
以上説明した人工毛髪用繊維によれば、光沢を抑制しつつ、毛質を人毛により近づけることができる。
【００３３】
（頭飾品）
上述した人工毛髪用繊維は頭飾品を構成する繊維として好適に用いられる。頭飾品とは、人の頭部を飾る装飾品であり、具体的には、かつら、部分かつら、ヘアピース、ブレード、エクステンションヘア、ドールヘアー、リボン、ビーズ等である。
【００３４】
以上、本発明の実施形態について述べたが、これらは本発明の例示であり、上記以外の様々な構成を採用することもできる。
【実施例１】
【００３５】
以下、本発明を実施例および比較例により説明するが、本発明はこれらに限定されるものではない。【００３６】
＜ポリアミド＞
ポリアミドとして、ナイロン６６：東レ株式会社製、アミランＣＭ３００１−Ｎ（重量平均分子量Ｍｗ：５００００）を用いた。重量平均分子量Ｍｗは下記設備、条件によって測定した。
使用装置：ポンプ・・ｓｈｏｄｅｘＤＳ−４、カラム・・ｓｈｏｄｅｘ    ＧＰＣ    ＨＦＩＰ−８０６Ｍ×２  ＋  ＨＦＩＰ−８０３
検出器・・ｓｈｏｄｅｘ    ＲＩ−７１
溶離液：ヘキサフルオロイソプロパノ−ル（＋添加剤ＣＦ３ＣＯＯＮａ（５ｍｍｏｌ／Ｌ））
前処理：メンブレンフィルタ−（０．２μｍ）で濾過
濃度：０．２ｗ／ｖ％
注入量：１００μＬ
カラム温度：４０℃
流速：１．０ｍｌ／ｍｉｎ．
標準物質：標準ポリメチルメタクリレ−ト（ＰＭＭＡ）
検量線は標準ＰＭＭＡで作成し、重量平均分子量ＭｗはＰＭＭＡ換算値で表した。【００３７】
＜無機粒子＞
無機粒子として表１に示す複数種類を用意した。タルクについては、以下のように粒度の異なる複数種類を用意した。
実施例１、５、６、８、９：日本タルク株式会社製、Ｐ−４
実施例５では、タルク１００質量部と、エポキシシラン（信越シリコーン社製、「ＫＢＭ−４０３」）３質量部とを、加熱攪拌処理し、処理量３％のエポキシシラン処理されたタルク（３％エポキシシラン処理タルク）を調製した。実施例６では、エポキシシランに代えて、アミノシラン（信越化学工業株式会社製、ＫＢＥ−９０３、３−アミノプロピルトリエトキシシラン）を用いたことを除き、実施例５と同様にアミノシラン処理されたタルク（３％アミノシラン処理タルク）を調製した。
実施例２：日本タルク株式会社製、Ｐ−３
実施例３：日本タルク株式会社製、ＰＡＯＧ−３
実施例４：日本タルク株式会社製、Ｐ−６
実施例７、１０、１１：特開２０１１−７３９０１に記載の公知の方法に準拠し、合成タルクを作製し、分級機を用いて表１に記載の所定の粒径分布とした。
実施例１２：特開平１１−２４０７１４号公報に記載の方法に準拠し、合成マイカを作製し、分級機を用いて表１に記載の所定の粒径分布とした。
実施例１３：特開２０１５−２１４４７８号公報に記載の方法に準拠し、ガラスフレークを作製し、分級機を用いて表１に記載の所定の粒径分布とした。
実施例１４：特開２００１−１７２５２９号公報に記載の方法に準拠し、合成カオリンを作製し、分級機を用いて表１に記載の所定の粒径分布とした。
比較例１：日本タルク株式会社製、ＳＧ−２００
比較例２：日本タルク株式会社製、ＳＧ−２０００
比較例３：特開２０１１−７３９０１に記載の公知の方法に準拠し、合成タルクを作製し、分級機を用いて表１に記載の所定の粒径分布とした。【００３８】
＜無機粒子の粒径分布＞
各無機粒子について、レーザ回折法（株式会社堀場製作所製：ＬＡ−９２０）でＪＩＳ  Ｒ１６２９に準じて粒径分布を測定した。表１に、各無機粒子の体積基準の累積百分率５０％相当粒子径であるＤ５０、体積基準の累積百分率１０％相当粒子径であるＤ１０、および比（Ｄ５０／Ｄ１０）を示す。【００３９】
（人工毛髪用繊維の作製）
表１に示す成分および配合量となるように、各成分をタンブラーミキサーで混合し、φ３０ｍｍ二軸押出機を用いて混練し、紡糸用の原料ペレットを得た。【００４０】
ついで、吸水率が１０００ｐｐｍ以下になるようにペレットを除湿乾燥した後、φ４０ｍｍ単軸溶融紡糸機を用いて紡糸し、穴径０．５ｍｍ／本のダイスから排出した溶融樹脂を、約３０℃の水槽を通して冷却しながら、吐出量と巻き取り速度を調整し、設定繊度の未延伸糸を作成した。φ４０ｍｍ溶融紡糸機の設定温度は、脂肪族ポリアミド類と半芳香族ポリアミドの添加量の割合に応じて、適宜調整した。【００４１】
得られた未延伸糸を１００℃で延伸し、その後、１８０℃でアニールを行い、所定維度の人工毛髪用繊維を得た。延伸倍率は３倍、アニール時の弛緩率は５％にて行った。アニール時の弛緩率とは、（アニール時の巻き取りローラの回転速度）／（アニール時の送り出しローラの回転速度）で算出される値である。【００４２】
得られた人工毛髪用繊維について、後述する評価を行った。その結果を表１に示す。【００４３】
（光沢度）
各実施例および各比較例の人工毛髪用繊維の光沢度を下記の装置および条件にて測定した。得られた結果を表１に示す。
装置：株式会社村上色彩技術研究所社製変角光度計  ＧＰ−７００型
入射角：４５°
感度調整ダイヤル値（ＣＯＡＲＳＥ）：７１８
感度調整ダイヤル値（ＦＩＮＥ）：７３７【００４４】
（毛質（外観））
人工毛髪用繊維の外観が人毛に近いか否かについて、人工毛髪用繊維処理技術者により判定を行った。外観が人毛にきわめて近いと評価しものを「○」、外観が人毛とやや異なるが人毛に近いと評価したものを「△」、人毛の外観と明らかに異なると評価したものを「×」とした。外観の評価結果を表１に示す。【００４５】
（毛質（触感））
「触感」は人工毛髪用繊維に触れたときの感触であり、人工毛髪用繊維処理技術者により判定を行った。手触りが非常に滑らかで触感が特に良いと評価しものを「○」、滑らかさがやや劣るが触感が良いと評価したものを「△」、滑らかさがなく触感が良くないと評価したものを「×」とした。触感の評価結果を表１に示す。
【表１】
2020166614.tif 000002
【００４６】
表１に示すように、実施例１〜１４の人工毛髪用繊維は、比較例１〜３の人工毛髪用繊維に比べて、光沢度が顕著に低下することが確認された。また、実施例１〜１４の人工毛髪用繊維は、毛質が外観、触感ともに良好であり、この中でも、実施例１〜９、実施例１２〜１４の人工毛髪用繊維は、外観が人毛にきわめて近く、かつ、触感が特に良いことが確認された。これに対して、比較例１、３では外観が人毛と異なり、比較例２では、外観が人毛と異なるとともに、触感が不良であることが確認された。【００４７】
この出願は、２０１９年２月１４日に出願された日本出願特願２０１９−０２４８１９号を基礎とする優先権を主張し、その開示の全てをここに取り込む。
【国際調査報告】
2020166614.tif 000003
2020166614.tif 000004
2020166614.tif 000005
2020166614.tif 000006